Patent ES-2902681-T3 (ES)
Title: Método de fabricación de material textil tricotado de encaje Raschel
Inventor: MOTOYA YASUHIKO
IPC: D04B23/16
Filed: 2018-04-20
Granted: 2022-03-29
Abstract: Un método de fabricación de un material (20) textil tricotado de encaje Raschel, que incluye: una etapa de tricotado para tricotar un material textil tricotado Raschel alimentando una pluralidad de hilos (21) de punto de cadeneta que forman cada uno un ligamento de punto de cadeneta que se extiende en una dirección de tricotado, un hilo (22) de paso de trama que se tricota en una dirección de trama de material textil tricotado entre una pluralidad de ligamentos de punto de cadeneta formados por los hilos de punto de cadeneta, y un hilo (21a) de fusión térmica que muestra soldabilidad al fundirse parcial o totalmente al calentarse, a una tricotosa (200) Raschel, y una etapa de tratamiento térmico para tratar térmicamente el material textil tricotado Raschel que se obtiene a través de la etapa de tricotado, en el que, en la etapa de tricotado, se tricota una pluralidad de ligamentos (19) de punto de cadeneta en los que un hilo (21a) fundible realizado de poliuretano térmicamente soldable que es un material fundible parcial o totalmente fundido al calentarse se establece para que sea un primer hilo de punto de cadeneta, un hilo (21b) poco fundible realizado de un material poco fundible que tiene una temperatura de fusión más alta que el material fundible se establece para que sea un segundo hilo de punto de cadeneta, el primer hilo de punto de cadeneta y el segundo hilo de punto de cadeneta se proporcionan en el mismo ligamento de punto de cadeneta, y una superficie del primer hilo de punto de cadeneta está en un estado expuesto, y se tricota un material (20) textil tricotado Raschel en el que el hilo (22) de paso de trama se establece para que sea un hilo poco fundible realizado de un material poco fundible que tiene una temperatura de fusión más alta que el material fundible, y se inserta un hilo de inserción realizado de un material de poliuretano en el ligamento de punto de cadeneta, y en la etapa de tratamiento térmico, se realiza un tratamiento térmico para calentar el material textil tricotado Raschel obtenido a través de la etapa de tricotado a una temperatura igual a o inferior a las temperaturas de fusión del material poco fundible y el hilo (22) de paso de trama e igual a o superior a una temperatura de fusión del material fundible en un estado tensado de material textil tricotado, en donde se forma una parte de contacto entre el primer hilo de punto de cadeneta y el hilo (23) de inserción, ejecutándose dicho tratamiento térmico durante un tiempo de tratamiento en el que cada uno del hilo (21b) poco fundible, el hilo (22) de paso de trama y el hilo (23) de inserción permanecen como un hilo, de modo que se obtiene un material (20) textil tricotado de encaje Raschel en el que el hilo de inserción se suelda al ligamento de punto de cadeneta, en el que el primer hilo (21a) de punto de cadeneta que está realizado del material fundible y es un hilo de filamentos y el segundo hilo (21b) de punto de cadeneta realizado del material poco fundible se alimentan desde diferentes plegadores a peines (64a, 64b) individuales, y una primera parte de punto de cadeneta y una segunda parte de punto de cadeneta se tricotan en el mismo ligamento de punto de cadeneta por el primer hilo (21a) de punto de cadeneta y el segundo hilo de punto de cadeneta, respectivamente, y el hilo (23) de inserción se inserta en el ligamento de punto de cadeneta que está formado por el primer hilo de punto de cadeneta y el segundo hilo de punto de cadeneta, de modo que se tricota un material (20) textil tricotado Raschel, y en la etapa de tratamiento térmico, se ejecuta tratamiento térmico para calentar el material textil tricotado Raschel obtenido a través de la etapa de 0 tricotado a una temperatura igual a o inferior a las temperaturas de fusión del segundo hilo (21b) de punto de cadeneta y del hilo (22) de paso de trama e igual a o superior a la temperatura de fusión del primer hilo (21a) de punto de cadeneta durante un tiempo de tratamiento en el que cada uno del segundo hilo (21b) de punto de cadeneta, el hilo (22) de paso de trama y el hilo (23) de inserción permanece como un hilo, obteniendo de este modo un material (20) textil tricotado de encaje Raschel, en el que el primer hilo (21a) de punto de cadeneta es un hilo de poliuretano soldable térmicamente que tiene un grosor en un intervalo entre 17 y 156 dtex y una temperatura de fusión en un intervalo entre 150ºC y 180ºC, el segundo hilo (21b) de punto de cadeneta es un hilo de nailon que tiene un grosor en un intervalo entre 33 y 78 dtex y una temperatura de fusión de 200ºC, el hilo (23) de inserción es un hilo de poliuretano que tiene un grosor en un intervalo entre 156 y 310 dtex y una temperatura de fusión en un intervalo entre 190ºC y 220ºC, y en la etapa de tratamiento térmico, el material textil tricotado Raschel obtenido a través de la etapa de tricotado se trata térmicamente durante un tiempo en un intervalo entre 30 y 90 segundos a una temperatura dentro de un intervalo de temperatura de calentamiento entre 190ºC o más y 200ºC o menos, en el que el primer hilo (21a) de punto de cadeneta es un hilo que es más delgado que el hilo (23) de inserción, una superficie del hilo (23) de inserción se funde en el tratamiento térmico en la etapa de tratamiento térmico, y el primer hilo (21a) de punto de cadeneta se suelda a la superficie del hilo (23) de inserción.